ВЫСОКОЭНЕРГЕТИЧЕСКИЕ КРИСТАЛЛЫ, ПОЛУЧЕННЫЕ ПРЕЦИЗИОННОЙ РЕЗКОЙ

1. Способ вырезания кристалла из бруска синтетического кварца, включающий:
получение бруска синтетического кварца,
вырезание кристалла из указанного бруска синтетического кварца;
полировку указанного кристалла, причем
вырезание и полировку осуществляют без нагревания бруска синтетического кварца выше 573°С и без перехода в состояние плавленого кварца.
2. Способ по п. 1, согласно которому брусок синтетического кварца имеет значение добротности в инфракрасном диапазоне по меньшей мере 3 миллиона.
3. Способ по п. 1, согласно которому величину указанного бруска кварца выбирают такой, чтобы изготовить 25 кристаллов.
4. Способ по п. 1, согласно которому указанный брусок кварца имеет длину 76,1-76,3 мм, ширину 240-265 мм и глубину 23-23,3 мм.
5. Способ по п. 1, согласно которому кристалл имеет четыре по существу идентичные треугольные грани, выполненные с возможностью задания четырех усеченных вершин и шести скошенных ребер.
6. Способ по п. 5, согласно которому шесть скошенных ребер имеют среднюю длину , среднюю ширину w, при этом 8≤l/w≤9,5.
7. Способ по п. 5, согласно которому каждая из четырех усеченных вершин параллельна по меньшей мере одной из четырех по существу идентичных треугольных граней.
8. Способ по п. 5, согласно которому каждая из четырех усеченных вершин содержит три стороны у, а шесть скошенных ребер имеют среднюю ширину w, при этом 1,3≤y/w≤1,7.
9. Способ по п. 5, согласно которому каждая из четырех усеченных вершин содержит три стороны z, при этом 0,8≤z/w≤1,2.
10. Способ по п. 5, согласно которому в котором длины каждого из шести ребер отличается не более чем на 1%.